(57)【要約】      （修正有）【課題】より良好な強度、展延性及び疲労強度を有するチタン系合金の提供。【解決手段】合計で０．００１-１．０重量％の、少なくとも１種のランタナイド系列元素とチタン及び不純物からなる残部とを含むチタン系合金。一態様では、ランタナイド系列元素は、Ｎｄ、Ｇｄ、Ｄｙ、Ｅｒから選択され、付加元素として、Ａｌ、Ｚｒ、Ｓｎ、Ｍｏ、Ｎｂ、Ｓｉ、Ｖ、Ｆｅ、Ｃｒを含有し、アルミニウム当量が０〜７．５％、モリブデン当量が２．７〜４７．５％に規定されるチタン系合金。【選択図】なし【特許請求の範囲】
【請求項１】
合計で０．００１-１．０重量％の、少なくとも１種のランタナイド系元素とチタン及び不純物からなる残部とを含むチタン系合金。
【請求項２】
少なくとも１種のランタナイド系元素の総量が０．０１-０．５重量％である、請求項１に記載のチタン系合金。
【請求項３】
少なくとも１種のランタナイド系元素がＮｄ、Ｇｄ、Ｄｙ及びＥｒのうちの少なくとも１種を含む、請求項１に記載のチタン系合金。
【請求項４】
Ｎｄ、Ｇｄ、Ｄｙ及びＥｒの総量が０．００１-１．０重量％である、請求項３に記載のチタン系合金。
【請求項５】
Ｎｄ、Ｇｄ、Ｄｙ及びＥｒの総量が０．０１-０．５重量％である、請求項３に記載のチタン系合金。
【請求項６】
少なくとも１種のランタナイド系元素がＧｄを含む、請求項１に記載のチタン系合金。
【請求項７】
Ｇｄの量が０．００１-１．０重量％である、請求項６に記載のチタン系合金。
【請求項８】
Ｇｄの量が０．０１-０．５重量％である、請求項６に記載のチタン系合金。
【請求項９】
アルファ−ベータチタン系合金である、請求項１に記載のチタン系合金。
【請求項１０】
少なくとも１種のランタナイド系元素の総量が０．０１-０．５重量％である、請求項９に記載のチタン系合金。
【発明の詳細な説明】
【技術分野】
【０００１】
本出願の分野は、チタン系合金及びチタン系合金コンポーネントの製造のための方法に関する。
【背景技術】
【０００２】
チタン系合金から製造されるコンポーネントは、高い対重量強度、優れた耐食性及び高温特性から、航空宇宙用途で広く使用されている。しかし、原材料費が高く、バイ・トゥー・フライ・レシオ（buy-to-fly ratio）が高いため、航空宇宙産業は付加製造法を含むニアネットシェイプ技術の開発を推進している。
【０００３】
チタン系合金は、高温のベータ相の結晶が核形成し、付加的堆積プロセス中に成長して長い寸法になる固化挙動を示す。大きな粒子を含む微細構造は、低い静的特性及び疲労特性を有する材料をもたらす。また、細長いベータ粒子は、異方性特性をもたらす結晶学的組織を残す。
【０００４】
さらに、粗いベータ粒子サイズの形成をもたらす条件は、粒界におけるα相の形成にも寄与することができ、厳密には、低伸度に寄与する。付加製造プロセス中に現れる別の問題は、遅い固化（冷却速度が遅い）と高い温度勾配との組み合わせであり、この組み合わせは特に、大きな細長い粒子を促進する。よって、このような欠点は、例えばサイクル若しくは熱疲労に従って寸法決めされたり、又は小さな引張特性マージンを有する静的特性に従って寸法決めされるようなより重要な用途においては、付加製造におけるチタン系合金の使用を制限する。したがって当業者は、チタン系合金及び付加製造法によるチタン系合金コンポーネントの製造方法の分野において研究開発を続けている。
【発明の概要】
【０００５】
一実施形態において、チタン系合金は、合計で０．００１-１．０重量％の、少なくとも１種のランタナイド系元素とチタン及び不純物からなる残部とを含む。
【０００６】
別の実施形態において、チタン系合金コンポーネントを製造するための方法は、合計で０．００１-１．０重量％の、少なくとも１種のランタナイド系元素とチタン及び不純物からなる残部とを含むチタン系合金出発原料を提供すること、並びにチタン系合金出発原料から付加製造法によってチタン系合金コンポーネントを形成することを含む。
【０００７】
開示のチタン系合金及びチタン系合金コンポーネントを製造するための方法の他の実施形態は、以下の詳細な説明、付属の図面及び添付の特許請求の範囲から明確になるであろう。
【図面の簡単な説明】
【０００８】
【図１】チタン系合金コンポーネントを製造するための方法を示すフロー図である。
【図２Ａ−Ｃ】図２Ａ、２Ｂ及び２Ｃは、キャスト状態の実験合金の微細構造を示す。
【図３Ａ−Ｉ】図３Ａから３Ｉは、ニール後の実験合金の微細構造を示す。
【図４Ａ−Ｂ】図４Ａ及び４Ｂは、ランタナイド系元素に富む金属間粒子を含む微細構造を示す。
【図５】航空機製造及び保守方法のフロー図である。
【図６】航空機のブロック図である。
【発明を実施するための形態】
【０００９】
本明細書は、合計で０．００１-１．０重量％の少なくとも１種のランタナイド系元素を含むチタン系合金に関する。チタン系合金は、５０重量％を超えるチタンを有する任意の合金と定義される。
【００１０】
一態様において、チタン系合金は、アルミニウム（Ａｌ）、ジルコニウム（Ｚｒ）、スズ（Ｓｎ）、酸素（Ｏ）、モリブデン（Ｍｏ）、バナジウム（Ｖ）、ニオブ（Ｎｂ）、鉄（Ｆｅ）及びクロム（Ｃｒ）のうちの少なくとも１種の元素の付加量を含み、該量は、それらのアルミニウム当量及びモリブデン当量値に基づいて規定され、アルミニウム当量（Ａｌ−ｅｑ）は０から７．５％の間であり、モリブデン当量（Ｍｏ−ｅｑ）は２．７から４７．５の間であり、Ａｌ−ｅｑとＭｏ−ｅｑは次のように定義される。
Ａｌ−ｅｑ＝Ａｌ％＋Ｚｒ％／６＋Ｓｎ％／３＋１０＊（Ｏ％）
Ｍｏ−ｅｑ＝＝Ｍｏ％＋０．６７＊Ｖ％＋０．３３＊Ｎｂ％＋２．９＊Ｆｅ％＋１．６＊Ｃｒ％
【００１１】
ランタナイド系元素は、ランタン（Ｌａ）、セリウム（Ｃｅ）、プラセオジム（Ｐｒ）、ネオジム（Ｎｄ）、プロメチウム（Ｐｍ）、サマリウム（Ｓｍ）、ユーロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｔｂ）及びルテチウム（Ｌｕ）からなる。これらの元素は、ランタナイド系の各元素が化学的に類似しているため、「ランタナイド系元素」と呼ばれる。
【００１２】
少量のランタナイド系元素が本明細書のチタン系合金に添加されて、固化中の大きな粒子の発生傾向が低下する。本発明は理論に制限されるものではないが、このランタナイド系元素の添加の効果は、これらの元素の酸素に対する高い親和性、液相中でのクラスター化の傾向、及び固相における低溶解度の結果であると考えられ、これらは全て、固化中に固体／液体前面を摂動させる傾向があり、それによって大きな粒子の成長が妨げられ、固化した微細構造の粒子サイズがより微細になる。固化したチタン系合金のより微細な粒子サイズは、より良好な強度、展延性及び疲労特性を提供する。
【００１３】
チタン系合金中の１種以上のランタナイド系元素の最小総量は、０．００１重量％、好ましくは０．０１重量％である。１種以上のランタナイド系元素の総量が低すぎると、目的の効果が得られない。
【００１４】
１種以上のランタナイド系元素の最大総量は、１．０重量％、好ましくは０．５重量％である。１種以上のランタナイド系元素の総量が高すぎると、ランタナイド系元素の添加のコストが非常に大きくなる。
【００１５】
したがって、本明細書のチタン系合金は、総量が０．００１-１．０重量％の範囲、好ましくは０．０１-０．５重量％の範囲の１種以上のランタナイド系元素を含む。
【００１６】
一態様では、１種以上のランタナイド系元素は、ネオジム（Ｎｄ）、ガドリニウム（Ｇｄ）、ジスプロシウム（Ｄｙ）及びエルビウム（Ｅｒ）から選択され、チタン系合金は、総量が０．００１−１．０重量％、好ましくは０．０１-０．５重量％のＮｄ、Ｇｄ、Ｄｙ及びＥｒを含む。
【００１７】
特定の例では、ランタナイド系元素は、ガドリニウム（Ｇｄ）であり、チタン系合金は、０．００１-１．０重量％、好ましくは０．０１-０．５重量％のＧｄを含む。
【００１８】
室温で存在する相を使用すると、チタン合金は、３つの主なクラス：アルファ、アルファ−ベータ及びベータに分けられる。各クラスは、特有かつ周知の特徴を有する。アルファ及びベータ安定剤は、チタンの種々の相を安定化させるためにチタン系合金に添加される。
【００１９】
本明細書のチタン系合金は、チタン系合金のアルファ、アルファ−ベータ及びベータクラスを含み、１種以上のランタナイド系元素が上記のように添加される。したがって、チタン系合金は、種々のアルファ及び／又はベータ安定剤をさらに含むことができる。
【００２０】
特定の態様では、チタン系合金は、アルファ−ベータチタン系合金である。アルファ−ベータチタン系合金は、優れた耐食性及び高温特性を有し、高強度に熱処理可能である。これらの理由及び他の理由から、アルファ−ベータ合金は、付加製造法によって形成されるコンポーネントにとって特に魅力的である。しかし、アルファ−ベータチタン系合金の固化は、高温ベータ相の大きな粒子を核形成させ、付加堆積プロセス中に長い寸法に成長させる可能性がある。こうした大きな粒子寸法は、アルファ−ベータチタン合金の展延性、強度及び他の特性を低下させる。したがって、少量のランタナイド系元素の添加による、固化中の大きな粒子の発生傾向を減少させる効果は、アルファ−ベータチタン系合金に関して特に有用であり得る。例示的な従来のアルファ−ベータチタン系合金には、例えばＴｉ-６Ａｌ-２Ｓｎ-４Ｚｒ-２Ｍｏ、Ｔｉ-６Ａｌ-４Ｚｒ-０．５Ｎｂ-０．８Ｍｏ-３Ｓｎ-０．３Ｓｉ（ＶＴ１８Ｙ）、及びＴｉ-６Ａｌ-４Ｖが含まれる。
【００２１】
一例では、本明細書のアルファ−ベータチタン系合金は、重量パーセントで、５．０-７．０％（好ましくは５．５-６．５％）のアルミニウム（Ａｌ）、１．０-３．０％（好ましくは１．５-２．５％）のスズ（Ｓｎ）、３．０-５．０％（好ましくは３．５-４．５％）のジルコニウム（Ｚｒ）、１．０-３．０％（好ましくは１．５-２．５％）のモリブデン（Ｍｏ）及び、合計で０．００１-１．０％（好ましくは０．０１-０．５％）の、１種以上のランタナイド系元素とチタン及び不純物からなる残部とを含み得る。したがって、チタン系合金は、Ｔｉ-６Ａｌ-２Ｓｎ-４Ｚｒ-２Ｍｏ合金の変形例といえる。
【００２２】
別の例では、本明細書のアルファ−ベータチタン系合金は、重量パーセントで、５．０-７．０％（好ましくは５．５-６．５％）のアルミニウム（Ａｌ）、３．０-５．０％（好ましくは３．５-４．５％）ののジルコニウム（Ｚｒ）、０．０１-１．０％（好ましくは０．２５-０．７５％）のニオブ（Ｎｂ）、０．０１-１．５％（好ましくは０．５-１．０％）のモリブデン（Ｍｏ）、２．０-４．０％（好ましくは２．５-３．５％）のスズ（Ｓｎ）、０．０１-１．０％（好ましくは０．１-０．５％）のケイ素（Ｓｉ）、合計で０．００１-１．０％（好ましくは０．０１-０．５％）の、１種以上のランタナイド系元素とチタン及び不純物からなる残部とを含み得る。したがって、チタン系合金は、Ｔｉ-６Ａｌ-４Ｚｒ-０．５Ｎｂ-０．８Ｍｏ-３Ｓｎ-０．３Ｓｉ（「ＶＴ１８Ｙ」）の変形例といえる。
【００２３】
さらに別の例では、本明細書のアルファ−ベータチタン系合金は、５．０-７．０％（好ましくは５．５-６．５％）のアルミニウム（Ａｌ）、３．０-５．０％（好ましくは３．５-４．５％）のバナジウム（Ｖ）、合計で０．００１-１．０％（好ましくは０．０１-０．５％）の１種以上の、ランタナイド系元素とチタン及び不純物からなる残部とを含み得る。したがって、チタン系合金は、Ｔｉ-６Ａｌ-４Ｖ合金の変形例といえる。
【００２４】
一態様では、チタン系合金は、融解し固化して上記の組成を有するコンポーネントをもたらす出発原料の形態であってもよい。一例では、出発原料は、上記の組成を有するワイヤの形態であってもよい。別の例では、出発原料は、上記の組成を有する粉末微粒子の形態であってもよく、又は出発原料は、上記の組成を有する異なる組成（組み合わせられた場合）の粉末微粒子の形態であってもよい。
【００２５】
粉末微粒子の形態の例示的な出発物質は、任意の好適なプロセス（例えばガス噴霧）によって製造することができる。一例では、粉末微粒子は、適切な供給物質から非汚染雰囲気下で製造することができる。供給物質は、第１の溶解が消耗電極、非消耗電極、電子ビームコールドハース又はプラズマアークコールドハース溶解法によってなされ、その次の溶解（単数又は複数）が減圧下で真空アーク再溶解（ＶＡＲ）法によりなされ、最終のＶＡＲ溶解の前に合金が添加される、複数の溶解がされ得る。非消耗性電極溶解のための雰囲気は、１０００ｍｍ水銀以下の絶対圧力の真空又はアルゴン及び／又はヘリウムであってよい。例示的な粉末微粒子のサイズは限定されない。一例では、粉末微粒子は、３５番（５００μｍ）の篩を通るようにサイズ決めしてよく、ＡＳＴＭ  Ｂ  ２１４に従って決定された３２５番（４５μｍ）篩を通過する重量は５％以下である。例示的な粉末微粒子の密度は限定されない。一例では、粉末微粒子の密度は、ＡＳＴＭ  Ｂ  ５２７に従って決定された熱間圧縮密度（hot compacted density）値の６０％以上であってよい。
【００２６】
ワイヤの形態の例示的な出発原料は、任意の好適なプロセス（例えば引抜）によって製造することができる。
【００２７】
別の態様では、チタン系合金は、上記の組成を有するコンポーネントの形態であってもよく、コンポーネントは、最終的なサイズ及び形状を有するネットシェイプコンポーネント又は最終的なサイズ及び形状を有するコンポーネントになるように後処理することができるニアネットシェイプコンポーネントである。コンポーネントの形状及びサイズは限定されない。一例では、コンポーネントは、航空機又は宇宙飛行体のコンポーネントである。
【００２８】
チタン系合金から形成される例示的なコンポーネントは、任意の好適な方法によって製造され得る。本明細書のチタン系合金の一つの利点は、固化中の大きな粒子の発生傾向の低下である。したがって、本明細書のチタン系合金は、固化中の大きな粒子を避けることが非常に有益である付加製造法などの製造法に有利に使用することができる。
【００２９】
図１に示すように、本発明は、合計で０．００１-１．０重量％の、少なくとも１種のランタナイド系元素とチタン及び不純物からなる残部とを含むチタン系合金出発原料を提供すること１２と、チタン系合金出発原料から付加製造法によりチタン系合金コンポーネントを形成すること１４とを含む、チタン系合金コンポーネント１を製造するための方法に関する。
【００３０】
ある態様では、付加製造法は、チタン系合金をチタン系合金の溶融温度範囲以上又は範囲内まで加熱することを含む。したがって、少なくとも１種のランタナイド系元素のチタン系合金への添加により、チタン系合金の溶融温度範囲以上又は範囲内から溶融温度範囲以下への冷却中の固化の間の大きな粒子の発生傾向が低下する。
【００３１】
チタン系合金から形成されるコンポーネントを製造するための付加製造法は、限定されない。付加製造法は、粉末又はワイヤがチタン系合金で形成される、粉体供給法又はワイヤ供給法を含み得る。
【００３２】
一例では、粉末ベースの付加製造法は、（ｉ）粉末材料の第１の層を堆積させる工程；（ｉｉ）粉末材料の第１の層の第１の部分を少なくとも部分的に溶解・固化する工程であって、第１の部分がコンポーネントの第１の領域に対応している工程；（ｉｉｉ）第１の層の上に粉末材料の第２の層を堆積させる工程；（ｉｖ）粉末材料の第２の層の第２の部分を少なくとも部分的に溶解・固化する工程であって、第２の部分がコンポーネントの第２の領域に対応し、第１の領域と第２の領域は互いに接合されている工程；及び（ｖ）粉末材料の連続層を前の層の上に堆積させ、各連続層の一部分を少なくとも部分的に溶解・固化してコンポーネントを製造する工程であって、各連続層部分がコンポーネントの連続領域に対応している工程
を含む。
【００３３】
別の例では、ワイヤベースの付加製造法は、（ｉ）ワイヤ材の第１部分を溶解し、堆積させ、固化し、コンポーネントの第１の領域を形成する工程；（ｉｉ）ワイヤ材の第２部分を溶解し、堆積させ、固化し、コンポーネントの第２の領域を形成する工程であって、第１の領域と第２の領域が互いにされている工程；及び（ｉｉｉ）ワイヤ材の連続部分を溶解し、堆積させ、固化し、コンポーネントの前の領域の上にコンポーネントの連続領域を形成する工程
を含む。
【００３４】
例示的な付加製造法には、電子ビーム溶解（ＥＢＭ）、選択的レーザー溶解（ＳＬＭ）、選択的レーザー焼結（ＳＬＳ）、レーザー金属成形（ＬＭＦ）、直接金属レーザー焼結（ＤＭＬＳ）、及び直接金属レーザー溶解（ＤＭＬＭ）が含まれる。
【実施例】
【００３５】
表１に示す組成を有する４つの実験的なアルファ−ベータチタン系合金を、ガスタングステンアーク溶接によって製造し、ランタナイド系元素がチタン系合金の固化に及ぼす影響を決定した。
2019131883.tif 000002
【００３６】
得られたアズキャスト構造に対するランタナイド系元素の添加の効果を図２Ａ、図２Ｂ及び図２Ｃに示す。図２Ａは、左から右へ、アズキャスト状態の合金番号１、２、３、４それぞれの溶融部の微細構造を示す。図２Ｂは、合金番号１の微細構造の一部の拡大図を示し、図２Ｃは、合金番号４の微細構造の一部の拡大図を示す。図２Ａ、２Ｂ及び２Ｃに示すように、合金番号２、３及び４へのランタナイド系元素の添加は、ベータ２０の大きくて細長い粒子が溶融部に見える合金番号１と比較して、溶融部におけるベータ２０の粒子サイズの微細化をもたらす。
【００３７】
９００℃で６０分間アニールした後に空冷した構造に対するランタナイド系元素の添加の効果を図３Ａから３Ｉに示す。図３Ａ、３Ｂ及び３Ｃは、合金番号１に関して、それぞれ母材の微細構造、熱影響部、及び溶融部を示す。図３Ｄ、３Ｅ及び３Ｆは、合金番号２に関して、それぞれ母材の微細構造、熱影響部、及び溶融部を示す。図３Ｇ、３Ｈ及び３Ｉは、合金番号３に関して、それぞれ母材の微細構造、熱影響部、及び溶融部を示す。図３Ａから３Ｉ，に示すように、ベータ粒子サイズは、チタン系合金を含有するランタナイド系元素の溶融部で微細化されている。
【００３８】
図４Ａ９及び４Ｂは、ランタナイド系元素に富む金属間粒子４０、４２を含有する微細構造を示す。表２は、金属間粒子４０、４２の化学組成の分析を示す。
2019131883.tif 000003
【００３９】
本発明は理論に制限されないが、これらのランタナイド系元素に富む金属間粒子は、固化中に形を成してクラスター化し、固体／液体固化前面を摂動させ、それによって高温ベータ相の大きな粒子の成長を制限し、固化した微細構造のより微細な粒子サイズをもたらす。
【００４０】
チタン系合金及びチタン系合金コンポーネントの製造方法の例は、図５に示す航空機製造及び保守方法１００と、図６に示す航空機１０２という文脈において説明され得る。製造前段階では、航空機製造及び保守方法１００は、航空機１０２の仕様及び設計１０４と、材料の調達１０６とを含む。製造段階では、航空機１０２のコンポーネント／サブアセンブリの製造１０８と、システムインテグレーション１１０とが行われる。その後、航空機１０２を就航１１４させるために、認可及び納品１１２が行われる。顧客による運航中は、航空機１０２には、改良、再構成、改修等も含む定期的な整備及び保守１１６が予定されている。
【００４１】
方法１００の各プロセスは、システムインテグレータ、第三者及び／又はオペレータ（例えば顧客）によって実施又は実行され得る。本明細書においては、システムインテグレータは、任意の数の航空機製造業者及び主要システム下請業者を含み得るがそれらに限定されず、第三者は、任意の数のベンダー、下請業者及びサプライヤーを含み得るがそれらに限定されず、オペレータは、航空会社、リース会社、軍隊、サービス組織等であり得る。
【００４２】
開示のチタン系合金及びチタン系合金コンポーネントの製造方法は、航空機１０２の仕様及び設計１０４、材料調達１０６、コンポーネント／サブアセンブリの製造１０８、システムインテグレーション１１０、認可及び納品１１２、航空機の就航１１４、並びに定期的な整備及び保守１１６を含む航空機製造及び保守方法１００の一又は複数の段階において用いることができる。
【００４３】
図６に示すように、例示的方法１００によって製造された航空機１０２は、複数のシステム１２０と内装１２２とを備えた機体１１８を含み得る。複数のシステム１２０の例には、推進システム１２４、電気システム１２６、油圧システム１２８、及び環境システム１３０のうちの一又は複数が含まれ得る。任意の数の他のシステムが含まれることもある。開示のチタン系合金及びチタン系合金コンポーネントの製造方法は、機体１１８、複数のシステム１２０及び内装９２２を含む航空機１０２のシステムのいずれにも用いることができる。
【００４４】
開示のチタン系合金及びチタン系合金コンポーネントを製造するための方法は、航空機という文脈において記載されているが、当業者は、開示のチタン系合金及びチタン系合金コンポーネントを製造するための方法は、様々な輸送体及び非輸送体に利用され得ることを容易に認識するであろう。例えば、本明細書に記載の実施形態の実装は、例えばヘリコプター、客船、自動車等を含む任意の種類の輸送体に実装することができる。
【００４５】
開示のチタン系合金及びチタン系合金コンポーネントを製造するための方法の様々な実施形態が示され、説明されてきたが、当業者が本明細書を読めば、変更例も想起可能であろう。本願は、こうした変更例を含み、特許請求の範囲によってのみ限定されるものである。
【００４６】
本開示の一態様によれば、合計で０．００１-１．０重量％の、少なくとも１種のランタナイド系元素とチタン及び不純物からなる残部とを含むチタン系合金が提供される。
【００４７】
少なくとも１種のランタナイド系元素の総量が０．０１-０．５重量％であるチタン系合金が、さらに開示される。
【００４８】
少なくとも１種のランタナイド系元素がＮｄ、Ｇｄ、Ｄｙ及びＥｒの少なくとも１つを含むチタン系合金が、さらに開示される。
【００４９】
Ｎｄ、Ｇｄ、Ｄｙ及びＥｒの総量が０．００１-１．０重量％であるチタン系合金が、さらに開示される。
【００５０】
Ｎｄ、Ｇｄ、Ｄｙ及びＥｒの総量が０．０１-０．５重量％であるチタン系合金が、さらに開示される。
【００５１】
少なくとも１種のランタナイド系元素がＧｄを含むチタン系合金が、さらに開示される。
【００５２】
Ｇｄの量が０．００１-１．０重量％であるチタン系合金が、さらに開示される。
【００５３】
Ｇｄの量が０．０１-０．５重量％であるチタン系合金が、さらに開示される。
【００５４】
アルファ−ベータチタン系合金であるチタン系合金が、さらに開示される。
【００５５】
少なくとも１種のランタナイド系元素の総量が０．０１-０．５重量％であるチタン系合金が、さらに開示される。
【００５６】
少なくとも１種のランタニド系列元素がＮｄ、Ｇｄ、Ｄｙ及びＥｒの少なくとも１つを含むチタン系合金が、さらに開示される。
【００５７】
Ｎｄ、Ｇｄ、Ｄｙ及びＥｒの総量が０．００１-１．０重量％であるチタン系合金が、さらに開示される。
【００５８】
Ｎｄ、Ｇｄ、Ｄｙ及びＥｒの総量が０．０１-０．５重量％であるチタン系合金が、さらに開示される。
【００５９】
少なくとも１種のランタナイド系元素がＧｄを含むチタン系合金が、さらに開示される。
【００６０】
Ｇｄの量が０．００１-１．０重量％であるチタン系合金が、さらに開示される。
【００６１】
Ｇｄの量が０．０１-０．５重量％であるチタン系合金が、さらに開示される。
【００６２】
出発原料の形態であるチタン系合金が、さらに開示される。
【００６３】
出発原料がワイヤ又は粉末微粒子の形態であるチタン系合金が、さらに開示される。
【００６４】
コンポーネントの形態であるチタン系合金が、さらに開示される。
【００６５】
合金がアルミニウム（Ａｌ）、ジルコニウム（Ｚｒ）、スズ（Ｓｎ）、酸素（Ｏ）、モリブデン（Ｍｏ）、バナジウム（Ｖ）、ニオブ（Ｎｂ）、鉄（Ｆｅ）及びクロム（Ｃｒ）のうちの少なくとも１種の元素の付加量を含み、該量がそれらのアルミニウム当量及びモリブデン当量に基づいて規定され、アルミニウム当量（Ａｌ−ｅｑ）が０から７．５％の間であり、モリブデン当量（Ｍｏ−ｅｑ）が２．７から４７．５の間であり、Ａｌ−ｅｑとＭｏ−ｅｑがＡｌ−ｅｑ＝Ａｌ％＋Ｚｒ％／６＋Ｓｎ％／３＋１０＊（Ｏ％）；Ｍｏ−ｅｑ＝＝Ｍｏ％＋０．６７＊Ｖ％＋０．３３＊Ｎｂ％＋２．９＊Ｆｅ％＋１．６＊Ｃｒ％と定義されるチタン系合金がさらに開示される。
【００６６】
本開示の別の態様によれば、合計で０．００１-１．０重量％の、少なくとも１種のランタナイド系元素とチタン及び不純物からなる残部とを含むチタン系合金出発原料を提供することと、チタン系合金出発原料から付加製造法によりチタン系合金コンポーネントを形成することとを含む、チタン系合金コンポーネントを製造するための方法が提供される。
【図１】
2019131883.tif 000004
【図２Ａ−Ｃ】
2019131883.tif 000005
【図３Ａ−Ｃ】
2019131883.tif 000006
【図３Ｄ−Ｆ】
2019131883.tif 000007
【図３Ｇ−Ｉ】
2019131883.tif 000008
【図４Ａ−Ｂ】
2019131883.tif 000009
【図５】
2019131883.tif 000010
【図６】
2019131883.tif 000011
【外国語明細書】
2019131883000001.pdf
2019131883000002.pdf
2019131883000003.pdf
2019131883000004.pdf